СПОСОБ ПОЛУЧЕНИЯ СТАБИЛИЗИРОВАННОГО ВОДНОГО ЗОЛЯ НАНОКРИСТАЛЛИЧЕСКОГО ДИОКСИДА ЦЕРИЯ, ДОПИРОВАННОГО ГАДОЛИНИЕМ

1. Способ получения стабилизированного водного золя нанокристаллического диоксида церия, допированного гадолинием, характеризующегося высокой агрегативной устойчивостью, заключающийся в том, что готовят водный раствор солей церия и гадолиния, в котором суммарная концентрация редкоземельных элементов составляет 0.005÷0.02 моля на литр воды, а мольное соотношение Ce:Gd составляет от 19:1 до 4:1, к полученному раствору солей церия и гадолиния добавляют анионообменную смолу в OH-форме, до достижения pH 9.0÷10.0, сформировавшийся коллоидный раствор отделяют от анионообменной смолы фильтрованием и подвергают гидротермальной обработке при 120÷210°C в течение 1.5÷4 ч, после чего охлаждают до комнатной температуры, отличающийся тем, что полученный неустойчивый золь нанокристаллического диоксида церия, допированного гадолинием, дополнительно стабилизируют солью многоосновной кислоты, путем добавления многоосновной кислоты с мольным соотношением редкоземельных элементов к кислоте, равным 1:1÷4, и последующим медленным по каплям добавлением водного раствора аммиака до достижения pH 7÷8.
2. Способ по п.1, отличающийся тем, что в качестве многоосновной кислоты используют лимонную, или полиакриловую кислоту.
-3
-3
3. Способ по п.1, отличающийся тем, что в качестве соли церия используют водорастворимые соли церия с растворимостью не менее 6·10моль церия в 1 л воды, а в качестве соли гадолиния используют водорастворимые соли гадолиния с растворимостью также не менее 6·10моль гадолиния в 1 л воды.
4. Способ по п.1, отличающийся тем, что в качестве анионообменной смолы используют смолу марки Amberlite IRA 410 CL, которую предварительно переводят в OH-форму взаимодействием со щелочью.
5. Способ по п.1, отличающийся тем, что гидротермальную обработку проводят с использованием микроволнового нагрева.